"下記化学式1の化合物が含まれた単量体群が重合されたアクリル系バインダー樹脂を含むことを特徴とするカラーフィルター製造用インク組成物。ここで、Raは-H、または-CH3で、Rbは炭素数6~30のアルキル基である前記単量体群はベンジルメタクリレート、N-フェニルマレイミド、スチレン、及びメタクリル酸より選択される1つ以上をさらに含むことを特徴とする請求項1に記載のカラーフィルター製造用インク組成物。前記単量体群は、全体単量体100モル比を基準に、前記化学式1の化合物を1~90モル比で含むことを特徴とする請求項1に記載のカラーフィルター製造用インク組成物。前記化学式1はラウリルメタアクリレートであることを特徴とする請求項1に記載のカラーフィルター製造用インク組成物。前記単量体群はベンジルメタクリレート、N-フェニルマレイミド、スチレン、メタクリル酸及びラウリルメタアクリレートからなることを特徴とする請求項1に記載のカラーフィルター製造用インク組成物。3個以上のエチレン性官能基を有する重合性単量体がさらに含まれたことを特徴とする請求項1に記載のカラーフィルター製造用インク組成物。前記重合性単量体は1~20重量含まれたことを特徴とする請求項6に記載のカラーフィルター製造用インク組成物。前記重合性単量体は、エチレングリコールジアクリレート、トリエチレングリコールジアクリレート、1,3-ブタンジオールジアクリレート、ネオペンチルグリコールジアクリレート、1,6-ヘキサンジオールジアクリレート、トリメチロ-ルトリアクリレート、トリメチロ-ルプロパントリアクリレート、ペンタエリスリトールトリアクリレート、ジトリメチロ-ルプロパンテトラアクリレート、ジペンタエリスリトールテトラアクリレート、ジペンタエリスリトールペンタアクリレート、及びジペンタエリスリトールヘキサアクリレートのうち選択された1つ以上であることを特徴とする請求項6に記載のカラーフィルター製造用インク組成物。顔料と、下記化学式1の化合物が含まれた単量体群が重合されたアクリル系バインダー樹脂と、メラミン化合物と、高沸点溶媒とを含むことを特徴とするカラーフィルター製造用インク組成物。ここで、Raは-H、または-CH3で、Rbは炭素数6~30のアルキル基である前記顔料は2~15重量、前記顔料分散剤は1~10重量、前記アクリル系バインダー樹脂は1~20重量、前記メラミン化合物は1~20重量、及び高沸点溶媒は40~90重量含むことを特徴とする請求項9に記載のカラーフィルター製造用インク組成物。3個以上のエチレン性官能基を有する重合性単量体がさらに含まれたことを特徴とする請求項9に記載のカラーフィルター製造用インク組成物。前記重合性単量体は1~20重量含まれたことを特徴とする請求項11に記載のカラーフィルター製造用インク組成物。前記重合性単量体は、エチレングリコールジアクリレート、トリエチレングリコールジアクリレート、1,3-ブタンジオールジアクリレート、ネオペンチルグリコールジアクリレート、1,6-ヘキサンジオールジアクリレート、トリメチロ-ルトリアクリレート、トリメチロ-ルプロパントリアクリレート、ペンタエリスリトールトリアクリレート、ジトリメチロ-ルプロパンテトラアクリレート、ジペンタエリスリトールテトラアクリレート、ジペンタエリスリトールペンタアクリレート、及びジペンタエリスリトールヘキサアクリレートのうち選択された1つ以上の物質であることを特徴とする請求項11に記載のカラーフィルター製造用インク組成物。前記顔料はブルー顔料であることを特徴とする請求項11に記載のカラーフィルター製造用インク組成物。界面活性剤、及び接着増進剤をさらに含むことを特徴とする請求項9に記載のカラーフィルター製造用インク組成物。下記化学式1の化合物が含まれた単量体群が重合されたバインダー樹脂を含むカラーフィルター。ここで、Raは-H、または-CH3で、Rbは炭素数6~30のアルキル基である顔料と、下記化学式1の化合物が含まれた単量体群が重合されたバインダー樹脂と、メラミン化合物とを含むことを特徴とするカラーフィルター。ここで、Raは-H、または-CH3で、Rbは炭素数6~30のアルキル基である本発明が解決しようとする課題は、画面表示装置のカラーフィルターをインクジェット工程を利用して製造するにおいて、耐化学性及び接着力に優れ、高い明暗比を具現するカラーフィルターを製造することができるインク組成物を提供することである。本発明は、下記化学式1の化合物が含まれた単量体群が重合されたアクリル系バインダー樹脂を含むことを特徴とするカラーフィルター製造用インク組成物を提供する。ここで、Raは-H、または-CH3で、Rbは炭素数6~30のアルキル基であるまた、本発明は、顔料と、上記化学式1の化合物が含まれた単量体群が重合されたアクリル系バインダー樹脂と、メラミン化合物と、高沸点溶媒を含むことを特徴とするカラーフィルター製造用インク組成物を提供する。また、本発明は、上記化学式1の化合物が含まれた単量体群が重合されたバインダー樹脂を含むカラーフィルターを提供する。また、本発明は、顔料と、上記化学式1の化合物が含まれた単量体群が重合されたバインダー樹脂と、メラミン化合物を含むことを特徴とするカラーフィルターを提供する。本発明のカラーフィルター製造用インク組成物は、耐化学性及び接着力に優れ、高い明暗比を具現するカラーフィルターを製造することができる効果がある。本発明の明細書の全体にわたって用いられる用語において、メタアクリル系はアクリル系またはメタアクリル系を、メタアクリル酸はアクリル酸、またはメタクリル酸を、メタアクリレートはアクリレートまたはメタクリレートを意味する。以下では、本発明に対して詳しく説明する。本発明のインク組成物は、下記化学式1の化合物が含まれた単量体群が重合されたアクリル系バインダー樹脂を含むことを特徴とする。ここで、Raは-H、または-CH3で、Rbは炭素数6~30のアルキル基である。特に、上記化学式1の化合物は下記化学式2のようなラウリルメタアクリレートであることが好ましい。上記単量体群は、上記化学式1の化合物の他に、クロトン酸crotonicacid、プロピオン酸propiolicacid、メタクリル酸methacrylicacid、イソクロトン酸isocrotonicacid、ビニルアセト酸vinylaceticacid、2-ペンテン酸2-pentenoicacid、トランス-2-ペンテン酸trans-2-pentenoicacid、3-ペンテン酸3-pentenoicacid、トランス-3-ペンテン酸trans-3-pentenoicacid、アリルアセト酸allylaceticacid、マレイン酸maleicacid、フマル酸fumaricacid、チグリン酸tiglicacid、アンゲリカ酸angelicacid、シトラコン酸citraconicacid、及びメサコン酸mesaconicacidなどのカルボキシル基を有するメタアクリル系モノマー;メチルメタアクリレート、エチルメタアクリレート、プロピルメタアクリレート、ブチルメタアクリレート、アリルメタアクリレート、2-エチルヘキシルメタアクリレート、ヒドロキシエチルメタアクリレート、ヒドロキシプロピルメタアクリレート、ベンジルメタアクリレート、ヒドロキシフェニルメタアクリレート、及びメトキシフェニルメタアクリレートなどのメタアクリル酸エステル類モノマー;側鎖にエチレン性二重結合を有するアクリル系モノマー;N-フェニルマレイミド;及びスチレンより選択される1つ以上の化合物をさらに含むこともできる。上記単量体群には、全体単量体群の100モール基準で、上記化学式1の化合物が5~50モール含まれることが好ましい。5モール未満含まれると、インクとの接着力の不良を引き起こす恐れがあり、50モールを越えて含まれると、耐化学性の他にカラーフィルターインク膜に求められる物性、例えば、低い熱収縮率、高い膜硬度、ジェッティングjetting特性などの物性を改善するための他のモノマーが十分に含まれないため、インク膜の物性低下を引き起こす恐れがある。また、本発明の他のインク組成物は、顔料と、上記化学式1の化合物が含まれた単量体群が重合されたアクリル系バインダー樹脂と、メラミン化合物と、高沸点溶媒を含むことを特徴とする。上記アクリル系バインダー樹脂は、全体インク組成物に対し、1~20重量含まれることが好ましい。上記顔料は、カラーインクに色を具現するために用いられるもので、下記のような顔料を使用することができる。レッド顔料としては、ナフトール系レッド顔料であるPig.Red1C.I.12070、Pig.Red2C.I.12310、Pig.Red3C.I.12120、Pig.Red4C.I.12085、Pig.Red5C.I.12490、Pig.Red6C.I.12090、Pig.Red7C.I.12420、Pig.Red8C.I.12355、Pig.Red9C.I.12460、Pig.Red10C.I.12440、Pig.Red11C.I.12430、Pig.Red12C.I.12385、Pig.Red13C.I.12395、Pig.Red14C.I.12380、Pig.Red15C.I.12465、Pig.Red1612500、Pig.Red17C.I.12390、Pig.Red18C.I.12350、Pig.Red21C.I.12300、Pig.Red22C.I.12315、Pig.Red23C.I.12355、Pig.Red3112360、Pig.Red3212320、Pig.Red95C.I.15897、Pig.Red112C.I.12370、Pig.Red114C.I.12351、Pig.Red119C.I.12469、Pig.Red146C.I.12485、Pig.Red147C.I.12433、Pig.Red148C.I.12369、Pig.Red150C.I.12290、Pig.Red151C.I.15890、Pig.Red184C.I.12487、Pig.Red187C.I.12486、Pig.Red188C.I.12467、Pig.Red210C.I.12474、Pig.Red245C.I.12317、Pig.Red253C.I.12375、Pig.Red258C.I.12318、Pig.Red261C.I.12468と、ナフトール系と金属複合体であるPig.Red49C.I.15630、Pig.Red49:1C.I.15630:1、Pig.Red49:2C.I.15630:2、Pig.Red49:3C.I.15630:3、Pig.Red50:1C.I.15500:1、Pig.Red51:1C.I.15580:1、Pig.Red53C.I.15585、Pig.Red53:1C.I.15585:1、Pig.Red68C.I.15525、Pig.Red243C.I.15910、Pig.Red247C.I.15915と、ジスアゾピラゾロン系であるPig.Red37C.I.21205、Pig.Red38C.I.21210、Pig.Red41C.I.21200と、ジスアゾ系縮合物であるPig.Red144C.I.20735、Pig.Red166C.I.20035、Pig.Red220C.I.20055、Pig.Red221C.I.20065、Pig.Red242C.I.20067と、2-ヒドロキシ-3-ナフトエ酸系金属複合体であるPig.Red48:1C.I.15865:1、Pig.Red48:2C.I.15865:2、Pig.Red48:3C.I.15865:3、Pig.Red48:4C.I.15865:4、Pig.Red48:5C.I.15865:5、Pig.Red52:1C.I.15860:1、Pig.Red52:2C.I.15860:2、Pig.Red57:1C.I.15850:1、Pig.Red58:2C.I.15825:2、Pig.Red58:4C.I.15825:4、Pig.Red63:1C.I.15880:1、Pig.Red63:2C.I.15880:2、Pig.Red64C.I.15800、Pig.Red64:1C.I.15800:1、Pig.Red200C.I.15867と、ナフタレンスルホン酸金属複合体であるPig.Red60:1C.I.16105:1、Pig.Red66C.I.18000:1、Pig.Red67C.I.18025:1と、トリアリールカルボニウム系であるPig.Red81:1C.I.45160:1、Pig.Red81:3C.I.45160:3、Pig.Red169C.I.45160:2と、アントラキノン系であるPig.Red89C.I.60745、Pig.Red17765300と、シオインジゴ系であるPig.Red88C.I.73312、Pig.Red181C.I.73360と、キナクリドン系であるPig.Red122C.I.73915、Pig.Red207C.I.73900、Pig.Red209C.I.73905と、ペリレン系であるPig.Red123C.I.71145、Pig.Red149C.I.71137、Pig.Red178C.I.71155、Pig.Red179C.I.71130、Pig.Red190C.I.71140、Pig.Red194C.I.71100、Pig.Red224C.I.71127と、ベンズイミダゾロン系であるPig.Red171C.I.12512、Pig.Red175C.I.12513、Pig.Red176C.I.12515、Pig.Red185C.I.12516、Pig.Red208C.I.12514と、ピラントロン系であるPig.Red216C.I.59710と、ジケトピロロピロール系であるPig.Red254C.I.56110と、イソインドリン系であるPig.Red260C.I.56295などを使用することができる。バイオレット顔料としては、トリアリールカルボニウム系であるPig.Violet1C.I.45170:2、Pig.Violet2C.I.45175:1、Pig.Violet3C.I.42535:2、Pig.Violet27C.I.42535:3、Pig.Violet39C.I.42555:2と、アントラキノン系であるPig.Viole5:1C.I.58055:1と、ナフトール系であるPig.Violet25C.I.12321、Pig.Violet50C.I.12322と、キナクリドン系であるPig.Violet19C.I.73900と、ジオキサジン系であるPig.Violet23C.I.51319、Pig.Violet37C.I.51345と、ペリレン系であるPig.Violet29C.I.71129と、ベンズイミダゾロン系であるPig.Violet32C.I.12517などを使用することができる。ブルー顔料としては、トリアリールカルボニウム系であるPig.Blue1C.I.42595:2、Pig.Blue2C.I.44045:2、Pig.Blue9C.I.42025:1、Pig.Blue10C.I.44040:2、Pig.Blue14C.I.42600:1、Pig.Blue18C.I.42770:1、Pig.Blue19C.I.42750、Pig.Blue56C.I.42800、Pig.Blue62C.I.44084と、Cuフタロシアニン系であるPig.Blue15C.I.74160、Pig.Blue15:1C.I.74160、Pig.Blue15:2C.I.74160、Pig.Blue15:3C.I.74160、Pig.Blue15:4C.I.74160、Pig.Blue15:6C.I.74160と、メタルフリーフタロシアニン系であるPig.Blue16C.I.74100と、インダントロン系であるPig.Blue60C.I.69800、Pig.Blue64C.I.69825と、インジゴ系であるPig.Blue66C.I.73000、Pig.Blue63C.I.73015:xなどを使用することができる。グリーン顔料としては、トリアリールカルボニウム系であるPig.Green1C.I.42040:1、Pig.Green2C.I.42040:1、Pig.Green4C.I.42000:2と、Cuフタロシアニン系であるPig.Green7C.I.74260、Pig.Green36C.I.74265と、メタル複合体であるPig.Green8C.I.10006、Pig.Green10C.I.12775などを使用することができる。イエロー顔料としては、モノアゾ系であるPig.Yellow1C.I.11680、Pig.Yellow2C.I.11730、Pig.Yellow3C.I.11710、Pig.Yellow5C.I.11660、Pig.Yellow6C.I.11670、Pig.Yellow10C.I.12710、Pig.Yellow49C.I.11765、Pig.Yellow65C.I.11740、Pig.Yellow73C.I.11738、Pig.Yellow74C.I.11741、Pig.Yellow75C.I.11770、Pig.Yellow97C.I.11767、Pig.Yellow98C.I.11727、Pig.Yellow111C.I.11745、Pig.Yellow116C.I.11790、Pig.Yellow167C.I.11737と、モノアゾ系金属複合体であるPig.Yellow61C.I.13880、Pig.Yellow62:1C.I.13940:1、Pig.Yellow100C.I.19140:1、Pig.Yellow168C.I.13960、Pig.Yellow169C.I.13955、Pig.Yellow183C.I.18792と、ビスアセトアセタリーリド系であるPig.Yellow16C.I.20040と、ジアリーリド系であるPig.Yellow12C.I.21090、Pig.Yellow13C.I.21100、Pig.Yellow14C.I.21095、Pig.Yellow17C.I.21105、Pig.Yellow55C.I.21096、Pig.Yellow63C.I.21091、Pig.Yellow81C.I.21127、Pig.Yellow83C.I.21108、Pig.Yellow87C.I.21107:1、Pig.Yellow113C.I.21126、Pig.Yellow114C.I.21092、Pig.Yellow124C.I.21107、Pig.Yellow126C.I.21101、Pig.Yellow12721102、Pig.Yellow152C.I.21111、Pig.Yellow170C.I.21104、Pig.Yellow171C.I.21106、Pig.Yellow172C.I.21109、Pig.Yellow174C.I.21098と、フラバントロン系であるPig.Yellow24C.I.70600と、ジスアソ系縮合物であるPig.Yellow93C.I.20710、Pig.Yellow94C.I.20038、Pig.Yellow95C.I.20034、Pig.Yellow128C.I.20037、Pig.Yellow166C.I.20035と、アントラキノン系であるPig.Yellow123C.I.65049、Pig.Yellow147C.I.60645と、アルダジン系であるPig.Yellow101C.I.48052と、ナフタレンスルホン酸金属複合体であるPig.Yellow104C.I.15985:1と、アントラピリミジン系であるPig.Yellow108C.I.68420と、イソインドリノン系であるPig.Yellow109C.I.56284、Pig.Yellow110C.I.56280、Pig.Yellow139C.I.56298、Pig.Yellow185C.I.56290と、ベンズイミダゾロン系であるPig.Yellow123C.I.11783、Pig.Yellow154C.I.13980、Pig.Yellow175C.I.11784、Pig.Yellow180C.I.21290、Pig.Yellow181C.I.11777と、キノフタロン系であるPig.Yellow138C.I.56300と、金属複合体であるPig.Yellow117C.I.48043、Pig.Yellow129C.I.48042、Pig.Yellow150C.I.12764、Pig.Yellow153C.I.48545、Pig.Yellow177C.I.48120、Pig.Yellow179C.I.48125などを使用することができる。この他に、オレンジ顔料としては、モノアゾ系であるPig.Orange1C.I.11725、Pig.Orange6C.I.12730とナフトール系であるPig.Orange2C.I.12060、Pig.Orange5C.I.12075、Pig.Orange22C.I.12470、Pig.Orange24C.I.12305、Pig.Orange38C.I.12367とナフトール金属複合体であるPig.Orange17C.I.15510:1Pig.Orange17:115510:2、Pig.Orange46C.I.15602とジスアゾピラゾロン系であるPig.Orange13C.I.21110、Pig.Orange34C.I.21115とジアリーリドであるPig.Orange15C.I.21130、Pig.Orange16C.I.21160とナフタレンスルホン酸金属複合体であるPig.Orange19C.I.15990とジスアゾ系縮合物であるPig.Orange31C.I.20050とベンズイミダゾロン系であるPig.Orange36C.I.11780、Pig.Orange60C.I.11782とピラントロン系であるPig.Orange40C.I.59700とペリノン系であるPig.Orange43C.I.71105とキナクリドン系であるPig.Orange48C.I.73900とイソインドリン系であるPig.Orange61C.I.11265、Pig.Orange66C.I.48210またはPig.Orange69C.I.56292などを使用することができる。上記顔料は2種以上を混合して使用することができ、求められるカラーとカラー特性及び膜特性により、全インク組成物に対し、2~15重量を含むことが好ましい。特に、上記顔料は顔料分散剤をさらに含むこともできる。上記顔料分散剤は顔料の分散性を高め、分散後の顔料の再凝集を防止するために添加される。上記顔料分散剤は、酸性基または塩基性基をアンカーとして顔料の表面に吸着し、ポリマーの反発効果が有効に作用して分散安全性を維持するため、酸性基または塩基性基を有するポリマーであることが好ましい。酸性基としては吸着特性に優れるという点でスルホン基が好ましく、塩基性基としては吸着特性に優れるという点でアミノ基が好ましい。上記酸性基または塩基性基を有する分散剤としては、酸性基または塩基性基を有する幹ポリマーに枝ポリマーがグラフト結合した構造の櫛状ポリマーが、枝ポリマーの優れた立体反発効果により有機溶剤可溶性をさらに有するため、好ましい。また、幹ポリマーの1分子に2分子以上の枝ポリマーがグラフト結合した分子構造を有する櫛状ポリマーが上記の理由から好ましい。市販の樹脂型分散剤としては、ビックケミ社製のDisperbyk-101、103、107、108、110、111、116、130、140、154、161、162、163、164、165、166、170、171、174、180、181、182、183、184、185、190、2000、20O1、またはAnti-Terra-U、203、204、またはBYK-P104、P104S、220S、またはLactimon、Lactimon-WSまたはBykumenなど、日本ルーブリゾール社製のS0LSPERSE-3000、9000、13240、13650、13940、17000、18000、20000、21000、24000、26000、27000、28000、31845、32000、32500、32600、34750、36600、38500、41000、41090、53095など、EFKAケミカル社製のEFKA-46、47、48、452、LP4008、4009、LP4010、LP4050、LP4055、400、401、402、403、450、451、453、4540、4550、LP4560、120、150、1501、1502、1503などを挙げることができる。上記顔料分散剤は、全インク組成物に対し、1~10wtの範囲以内で含まれることが好ましい。上記メラミン化合物は下記化学式3で表される化合物を使用することができる。ここで、R1、R2、R3、R4、R5及びR6はそれぞれ独立して、水素、C1-6のアルキル基、C1-6のアルコキシ基、カルボキシル基、C1-6のエーテル基、C1-6のアルコール基、アミノ基、ニトロ基、水酸基、フェニル基またはアクリル基を含む化合物である。上記メラミン化合物はインクの耐熱性を向上させる役割をする。即ち、インク膜を形成するポストベイク工程や後工程配向膜の形成などの高温処理の際、顔料の分散性が悪くなって顔料凝集などの現象が生じ、カラーフィルター膜のコントラストが低下することを防止する役割をする。特に、上記化学式3の化合物のR1、R2、R3、R4、R5及びR6は少なくとも2個以上が水素以外の置換基を有することが好ましい。上記メラミン化合物が水素以外の置換基を有すると、他の化合物との架橋crosslinkingがうまくでき、耐熱性や顔料の分散性をより向上させることができるためである。より好ましくは、上記化学式3の化合物のR1、R2、R3、R4、R5及びR6が少なくとも3個以上の水素以外の置換基を有する。また、メラミン化合物の粘度はバインダーや通常用いられる架橋剤より低いため、インクに添加されると、相対的に粘度が低くなる効果がある。普通、インクジェット工程のためのカラーフィルター用インク組成物は、ジェッティングのための適正粘度が10~18cP範囲に限定されている。バインダー樹脂の架橋剤cross-linkerの代わりにメラミン化合物をインクに添加した場合、メラミン化合物はバインダー樹脂との間で架橋の役割をするため、メラミン化合物を添加することで、通常含まれる架橋剤の含量を減らすことができ、これにより、インクの粘度が低くなって相対的に固形粉の含量を増やすことができる長所がある。即ち、メラミン化合物を添加しない場合、粘度の制約のため固形粉を増加させることができなかったが、メラミン化合物の添加により粘度に余裕が生じるため、固形粉を約1~2増加させることができる。インクジェット工程では、インクの固形粉が高いほど、ピクセルを満たすインクのドロップdrop数が減るため、工程上の利点ピクセル内の段差減少及びタクトタイムの減少などがあり、材料の使用量も減り、経済的な利点も生じる。上記メラミン化合物は、全インク組成物を基準に、1~20wt含まれることが好ましい。メラミン化合物が1wt未満含まれると、高温処理後のコントラスト比の低下防止効果及びインクの分散性向上効果が微々たるものであり、20wtを超えると、顔料などの他の化合物の含量が減るため、好ましくない。特に、顔料の含量が過度に減ると、所望する厚さで所望する色が得られない恐れがある。上記高沸点溶媒は、その沸点が150°C以上の低揮発性溶媒が好ましく、ジエチレングリコールモノブチルエーテルアセテート、ジエチレングリコールモノエチルエーテルアセテート、ジプロピレングリコールメチルエーテルアセテート、ジエチレングリコールモノブチルエーテル、ジエチレングリコールモノエチルエーテル、ジエチレングリコールメチルブチルエーテル、メトキシエタノール、エトキシエタノール、ブトキシエタノール、ブトキシプロパノール、エトキシエチルアセテート、及びブトキシエチルアセテートからなる物質群より選択された1つまたは2つ以上の物質を使用することが好ましいが、これに限定されない。上記高沸点溶媒は、全インク組成物に対し、40~90重量含まれることが好ましい。40重量未満では、インクの粘度が高くなるため、好ましくなく、90重量を超えると、インク組成物での固形粉の含量が低くなり、インクジェッティングの際、十分な膜厚が得られないため、好ましくない。本発明のインク組成物は重合性単量体を選択的にさらに含むこともできる。本発明のインク組成物は従来のカラーフィルター製造用組成物とは異なり、エチレン性不飽和二重結合を有する重合性単量体を必ずしも含まない。これは上記のバインダー樹脂とメラミン化合物が重合性単量体の役割を補うためである。但し、耐化学性をより向上させるために、選択的に重合性単量体をさらに含むことができる。若し、上記重合性単量体を本発明のインク組成物に含むとしたら、1~20重量含むことが好ましい。また、上記重合性単量体はエチレン性不飽和二重結合を有する多官能性モノマーで、分子内に2以上の付加重合が可能な不飽和基を有する官能性モノマーを制限なく使用することができ、3個以上のエチレン性官能基を有することがより好ましい。上記重合性単量体の例としては、エチレングリコールジアクリレート、トリエチレングリコールジアクリレート、1,3-ブタンジオールジアクリレート、ネオペンチルグリコールジアクリレート、1,6-ヘキサンジオールジアクリレート、トリメチロ-ルトリアクリレート、トリメチロ-ルプロパントリアクリレート、ペンタエリスリトールトリアクリレート、ジトリメチロ-ルプロパンテトラアクリレート、ジペンタエリスリトールテトラアクリレート、ジペンタエリスリトールペンタアクリレート、及びジペンタエリスリトールヘキサアクリレートなどを挙げることができる。本発明のインク組成物は、熱重合開始剤を選択的にさらに含むこともできる。即ち、熱重合開始剤は上記重合性単量体の重合を助けるためのもので、上述の上記重合性単量体と同様に選択的に含まれることができる。熱重合開始剤をさらに含む場合は、全インク組成物に対し、0.1~5重量含むことが好ましい。熱重合開始剤の含量が0.1重量未満では、十分なラジカルが生じないため、カラーインク膜の硬化度が減少することがあり、これにより、膜強度と耐化学性が低下することがある。また、含量が5重量を超えると、過量の開始剤により粘度増加及びヒュームfumeが発生することがある。上記熱重合開始剤は、アゾ系化合物、有機過酸化物、及び過酸化水素から選択された1つまたは2つ以上の物質を使用することが好ましいが、これに限定されない。上記熱重合開始剤の含量に対する数値範囲に関し、その含量に対する数値範囲を満たせば、ラジカルが十分に発生し、熱重合が適切に行われ、熱重合開始剤が溶解されないことにより生じ得るカラーフィルター膜の表面不良を防止することができるため、好ましい。本発明のインク組成物は上記の化合物の他に、界面活性剤、消泡剤、接着増進剤などのその他添加剤を、全インク組成物に対し、0.1~0.5重量の範囲内でさらに含むこともできる。上記添加剤は当該技術分野で広く用いられる通常の物を制限なく使用することができ、このような添加剤に対する内容は当該技術分野の通常の知識を有する者に自明であるため、その説明は省略する。本発明のカラーフィルターは上記化学式1の化合物が含まれた単量体群が重合されたアクリル系バインダー樹脂を含むことを特徴とする。本発明のカラーフィルターは上記本発明のインク組成物を利用して製造されることができ、これを除き、当該技術分野の通常の知識を利用して製造できるため、その詳細な説明は省略する。以下、本発明を実施例を挙げてより詳しく説明する。本明細書上の実施例は発明の詳細な説明のためのものであり、これにより権利範囲は制限されない。実施例[バインダー樹脂Aの合成]反応容器に、熱重合開始剤V651.6重量部を溶媒に溶かした後、ベンジルメタクリレートBenzylmethacrylate:N-フェニルマレイミドN-Phenylmaleimide:スチレンStyrene:メタクリル酸Methacrylicacid:ラウリルメタクリレートLaurylmethacrylate=52:9:10:12:17のモル比で入れた。窒素雰囲気で65°Cを維持しながら7.5時間反応させて、バインダー樹脂Aを得た。[インク組成物の製造]ブルー顔料分散液顔料6.30重量部分散剤4.94重量部で構成される、上記合成されたバインダー樹脂Aポリスチレン換算重量平均分子量は14200g/molで、酸価は47.12KOHmg/g5.49重量部、ヘキサメトキシメチルメラミン5.51重量部、重合性化合物ジペンタエリスリトールヘキサアクリレートDPHA4.41重量部、溶媒のブチルカルビトールアセテート57.0重量部、ブチルカルビトール8.3重量部、ジエチレングリコールメチルブチルエテル7.7重量部及び界面活性剤0.06重量部、接着増進剤0.30重量部を混合してインク組成物を製造した。比較例[バインダー樹脂Bの合成]ラウリルメタクリレートLaurylmethacrylateを入れず、ベンジルメタクリレートBenzylmethacrylate:N-フェニルマレイミドN-Phenylmaleimide:スチレンStyrene:メタクリル酸Methacrylicacid=65:11:13:11のモル比で入れた。その他の条件は上記実施例と同様にしてバインダー樹脂Bを合成した。[インク組成物の製造]上記合成されたバインダー樹脂Bポリスチレン換算重量平均分子量は13600g/molで、酸価は46.48KOHmg/gをバインダー樹脂Aの代りに使用したことを除き、上記実施例と同じ条件でカラーフィルター用インク組成物を製造した。実験例[耐化学性評価]本発明により製造されたインク組成物の耐化学性をテストするために下記のような実験を行った。上記実施例及び比較例により製造されたインク組成物溶液をそれぞれガラス基板にスピンコートし、約90°Cで、3分間前熱処理pre-bakeした後、これを再びIRオーブンヒーター温度は260~270°C、雰囲気温度は200°Cで、約2分、後熱処理post-bakeしてフィルムを形成した。各インク組成物の耐化学性は、上記の方法によりガラス基板上に形成されたカラーコーティングフィルムを1cmX5cmに切り出し、80°C、NMPN-メチルピロリドン16gに40分間浸漬した後、UV-visspectrometerを利用して顔料が溶出したNMP溶液の吸光度を測定して決めた。上記耐化学性に対する実験結果を表1に示した。本実施例と比較例はブルー顔料を使用したため、672nmでの吸光度を測定したが、吸光度が低いほど、溶出した顔料の量が少ないものであるため、耐化学性はより良好なものであると考えられる。実施例の吸光度が比較例より著しく低いことが分かるため、実施例が比較例より高い耐化学性耐溶剤性を示すことが確認できた。"